(57)【要約】【課題】キャッチアップ効果を得るためにロウと水分散被膜形成ポリマーを配合し、ロングラッシュ効果を高めるために繊維を配合した油中水型のマスカラ組成物において、油分として炭化水素系の揮発油を使用することを低減し、また、繊維の分散性を高めて塗布時のムラづきを解消する。【解決手段】油中水型マスカラ組成物が、水分散被膜形成ポリマーを含む水相と、ロウ、揮発性シリコーン油及びシリコーン系界面活性剤を含む油相を含有する。揮発性シリコーン油の含有量は１０〜３０重量％であり、油相中に繊維が分散されている。【選択図】　　なし【特許請求の範囲】
【請求項１】
水分散被膜形成ポリマーを含む水相と、ロウ、揮発性シリコーン油及びシリコーン系界面活性剤を含む油相を含有し、揮発性シリコーン油の含有量が１０〜３０重量％であり、繊維が分散されている油中水型マスカラ組成物。
【請求項２】
繊維の横断面の直径が１〜２００μｍ、長さが０．１〜５ｍｍである請求項１記載の油中水型マスカラ組成物。
【請求項３】
融点が５５℃以上、２５℃での針侵入度（ＡＳＴＭ　Ｄ−１３２１）が２０以上のロウを含有する請求項１又は２記載の油中水型マスカラ組成物。
【請求項４】
シリコーン系界面活性剤の少なくとも１種が、アルキルグリセリルエーテル変性シリコーンである請求項１〜３のいずれかに記載の油中水型マスカラ組成物。
【請求項５】
水分散被膜形成ポリマー（固形分）５〜２５重量％、ロウ３〜１０重量％、揮発性シリコーン油１０〜３０重量％、シリコーン系界面活性剤１〜５重量％、繊維０．１〜６重量％、を含有する請求項１〜４のいずれかに記載の油中水型マスカラ組成物。
【発明の詳細な説明】
【０００１】
【発明の属する技術分野】
本発明は、油中水型マスカラ組成物に関する。
【０００２】
【従来の技術】
耐水性の高いマスカラ組成物として、ロウと水分散被膜形成ポリマーを含有した油中水型乳化組成物が挙げられる。このような油中水型乳化組成物は、特にまつ毛をカールアップし、それを保持するのに有効である（特許文献１及び特許文献２参照）。
【０００３】
一方、まつ毛を長く見せる、所謂ロングラッシュ効果を高めるために繊維をマスカラ組成物に配合することが知られている（特許文献３及び特許文献４参照）。
【０００４】
【特許文献１】特開昭５０−１２５０４４号公報
【特許文献２】特開２０００−１９１４４４号公報
【特許文献３】特開昭５７−１５８７１４号公報
【特許文献４】特開平７−１９６４４０号公報
【０００５】
【発明が解決しようとする課題】
しかしながら、油中水型マスカラ組成物においてロングラッシュ効果を高めるために繊維を配合する場合、水相、油相の各相での固形分の分散量が多くなるために、繊維の分散性が低下し、マスカラ組成物をまつ毛に塗布した際にムラづきしたり、まつ毛に十分に接着しないという問題があった。
【０００６】
一方、油中水型マスカラ組成物の油相は、一般にロウ等の固体脂、半固体脂、及び揮発性又は不揮発性の液状油等の油分を含む。このうち揮発性の液状油としては、揮発性シリコーン油やイソデカン等の揮発性炭化水素油が挙げられる。しかし、イソデカン等の揮発性炭化水素油を用いた場合、ロウの溶解は良好であるが、炭化水素油由来の不快臭を伴い、また、皮膚刺激のおそれもある。これに対し、油分として揮発性シリコーン油を用いた場合、ロウを溶解させることが困難となる。
【０００７】
そこで、本発明は、ロウ及び水分散被膜形成ポリマーを含み、さらに繊維を配合することにより優れたキャッチアップ効果とロングラッシュ効果を併せ持つマスカラ組成物に関し、炭化水素系の揮発油の使用量を著しく低減し、また、繊維の分散性が高く塗布時にムラづきせず、耐水性に優れたマスカラ組成物を提供することを目的とする。
【０００８】
【課題を解決するための手段】
本発明者は、液状の油分として揮発性シリコーン油を使用し、さらにシリコーン系界面活性剤を使用すると、ロウを十分に溶解又は分散させることができ、さらに繊維を均一に分散させて繊維相互の絡み合いを防止し、優れたロングラッシュ効果を得られることを見出した。
【０００９】
即ち、本発明は、水分散被膜形成ポリマーを含む水相と、ロウ、揮発性シリコーン油及びシリコーン系界面活性剤を含む油相を含有し、揮発性シリコーン油の含有量が１０〜３０重量％であり、繊維が分散されている油中水型マスカラ組成物を提供する。
【００１０】
【発明の実施の形態】
本発明のマスカラ組成物は、水分散被膜形成ポリマーを含む水相が、シリコーン系界面活性剤によって連続相となっている油相中に分散している油中水型乳化組成物であり、繊維は油相中に分散している。
【００１１】
水相に含まれる水分散被膜形成ポリマーとしては、乾燥の速い被膜形成ポリマーエマルジョンを含有させることが好ましく、例えば、アルキルエステルが置換したアクリル酸やメタクリル酸のホモポリマーエマルジョンや共重合体エマルジョン、アクリル酸アルキル・スチレン共重合体エマルジョン、ポリ酢酸ビニルポリマーエマルジョン、シリコーン系ポリマーエマルジョン等を配合することができる。中でも、アクリル酸アルキル共重合体エマルジョンが好ましい。
【００１２】
水分散被膜形成ポリマーの配合量は、固形分として５〜２５重量％、特に１０〜２０重量％が好ましい。
【００１３】
一方、油相に含まれるロウとしては、繊維とまつ毛との密着性をあげるため、比較的柔らかいものを含有させることが好ましく、特に、２５℃での針侵入度（ＡＳＴＭ　Ｄ−１３２１）が２０以上であり、さらに高温での安定性の点から融点５５℃以上のものが好ましい。
【００１４】
このようなロウとしては、例えば、マイクロクリスタリンワックス等をあげることができる。なお、上述の針侵入度を損なわない範囲であれば、米ぬかワックス、カルナウバワックス、パラフィンワックス、ミツロウ、セレシン等を組み合わせて用いてもよい。
【００１５】
ロウの配合量は、３〜１０重量％、特に３〜８重量％が好ましい。
【００１６】
揮発性シリコーン油としては、まつ毛へのレベリング性や皮膚への安全性に優れ、不快臭が無く、揮発速度が高いものを使用する。このような揮発性シリコーン油としては、一般式（１）で表される揮発性ジメチルポリシロキサン、又は一般式（２）で表されるジメチルシクロポリシロキサンが挙げられる。
【００１７】
【化１】
2004107236.tif 000002
【００１８】
【化２】
2004107236.tif 000003
【００１９】
（式中、ａは０〜３の整数を表し、ｂは４〜６の整数を表す）
【００２０】
特に、オクタメチルシクロテトラシロキサン、デカメチルシクロペンタシロキサン、オクタメチルトリシロキサン等の揮発性シリコーン油が好ましい。
【００２１】
揮発性シリコーン油の配合量は、ロウを十分に溶解させ、また油相中に繊維を十分に分散させるため、１０〜３０重量％とする。少なすぎるとロウの溶解や繊維の分散が不十分となり、反対に多すぎると、油相中におけるロウや繊維の濃度が相対的に低下し、ロウ及び繊維と水相中の水分散被膜形成ポリマーとの相互作用が小さくなり、まつ毛への繊維の密着性が低下する。
【００２２】
シリコーン系界面活性剤としては、アルキルグリセリルエーテル変性シリコーン、ポリオキシエチレン・メチルポリシロキサン共重合体、ジメチコーンポリオール、アルキルジメチコーンポリオール、架橋型アルキルポリエーテル変性シリコーン等のシリコーン系界面活性剤を使用する。これにより、揮発性シリコーン油中にロウを溶解させることができ、さらに繊維を均一に分散させて繊維相互の絡み合いを防止し、優れたロングラッシュ効果を得ることが可能となる。
【００２３】
シリコーン系界面活性剤の中でも、優れたロングラッシュ効果を得る点から、アルキルグリセリルエーテル変性シリコーン、具体的にはジメチルシロキサン・メチル（ウンデシルグリセリルエーテル）シロキサン共重合体等を使用することが好ましい。
【００２４】
界面活性剤の配合量は、１〜５重量％が好ましい。
【００２５】
繊維としては、木綿、絹、麻等の天然繊維、レーヨン等の再生繊維、ポリアミド、ポリエステル、アクリル、ポリオレフィン等の合成繊維のいずれを使用してもよいが、強度の点から、ポリアミド繊維が好ましい。さらに、必要に応じて表面処理を施した繊維を使用してもよい。例えば、油相中での分散性を高めるために、シリカ処理、シリコーン処理、フッ素処理、金属石鹸処理、油脂処理等の表面処理を施したものを使用できる。
【００２６】
また、まつ毛への付着性の点から、繊維は、横断面の直径が１〜２００μｍ、長さが０．１〜５ｍｍのものが好ましい。
【００２７】
繊維の配合量は、十分なロングラッシュ効果を得る点から、マスカラ組成物の０．１〜６重量％とすることがましい。少なすぎると配合効果が現れず、多すぎると繊維同士が絡まりあって分散性が低下する。
【００２８】
上述の成分の好ましい配合割合は、水分散被膜形成ポリマー（固形分）５〜２５重量％、ロウ３〜１０重量％、揮発性シリコーン油１０〜３０重量％、シリコーン系界面活性剤１〜５重量％、繊維０．１〜６重量％である。このような特定の配合割合とすることにより、マスカラ組成物における繊維の分散性と、マスカラ組成物のまつ毛への密着性を最適なレベルに調整することができる。
【００２９】
本発明のマスカラ組成物には、この他、種々の成分を含有させることができる。例えば、水相を形成する水性溶剤としては、水の他に、必要に応じて炭素数１〜４の低級アルコールを使用することができる。
【００３０】
水相には、塗布後にまつ毛から繊維が剥がれ落ちるのを防止するため、ポリビニルアルコール、ヒドロキシエチルセルロース、ポリビニルピロリドン等の水溶性被膜形成ポリマーを配合することができ、また、パラベン等の防腐剤を配合することができる。
【００３１】
一方、油相には、炭化水素、シリコーン油、エステル油等の不揮発性油、又はトリメチルシロキシケイ酸等の油溶性樹脂を配合することができる。
【００３２】
また、体質顔料、白色顔料、有色顔料、パール顔料等の粉体、より具体的には、ベントナイト、タルク、マイカ、カオリン、黒酸化鉄、雲母チタン等を配合することができ、更に、増粘剤、紫外線吸収剤、保湿剤、色素、香料、防腐剤、酸化防止剤等を配合することができる。
【００３３】
本発明のマスカラ組成物の製造方法としては、上述の成分を混合し、撹拌することにより得ることができる。
【００３４】
【実施例】
実施例１〜３、比較例１〜３
表１の組成の各成分を撹拌混合することにより、実施例１〜３、比較例１〜３のマスカラ組成物を調製した。
【００３５】
【表１】
2004107236.tif 000004
【００３６】
表注
（＊１）花王社（特開平４−１０８７９５号公報参照）
（＊２）東レ・ダウコーニング社、ＳＨ３７７５Ｍ
（＊３）日本エヌエスシー社、ヨドゾールＧＨ３４
（＊４）日本エヌエスシー社、ヨドゾールＧＨ８４０
【００３７】
評価
各実施例、比較例のマスカラ組成物に対して繊維の分散性とまつ毛への付着性を次のように評価した。結果を表１に示す。
【００３８】
（１）繊維の分散性
組成物をガラス板上にへらで伸ばした場合の繊維の分散性を次の基準により４段階に評価した。
◎：繊維が均一に分散している
○：繊維に多少のムラが見られる
△：繊維の小さいダマが見られる
×：繊維のダマがはっきり見られる
【００３９】
（２）まつ毛への付着性
テスト用まつ毛に組成物をブラシで塗布した場合の繊維のまつ毛への付着性を次の基準により４段階に評価した。
◎：まつ毛に沿って繊維が付着し、少し擦っても落ちない
○：少しまつ毛からはみ出すように付着している繊維が若干存在する
△：まつ毛をまたぐ繊維の付着が見られる
×：まつ毛から横にはみ出すように多量の繊維が付着しており、僅かな振動で落ちる
【００４０】
表１の結果から、揮発性シリコーン油を３０重量％を超えて含有する比較例３と、１０重量％未満含有する比較例１、比較例２は、揮発性シリコーン油を１０〜３０重量％の範囲で含有する実施例１〜３に比して繊維の分散性やまつ毛への付着性が劣ることがわかる。
【００４１】
また、実施例１と実施例２を対比することにより、ロウとしては、２５℃での針侵入度（ＡＳＴＭ　Ｄ−１３２１）が２０以上で、融点が５５℃以上のマイクロクリスタリンワックスを使用すると、まつ毛へのマスカラ組成物の付着性を改善できることがわかる。
【００４２】
また、実施例２と実施例３を対比することにより、界面活性剤として、アルキルグリセリルエーテル変性シリコーンを使用すると繊維の分散性もまつ毛への付着性も向上することがわかる。
【００４３】
さらに、イソドデカンを実施例３に比して多く含有し、揮発性シリコーン油の含有量が少ない比較例１は、実施例３に比して繊維の分散性やまつ毛への付着性が劣ることがわかる。
【００４４】
【発明の効果】
本発明のマスカラ組成物は、油中水型乳化組成物からなるので耐水性に優れている。さらに、キャッチアップ効果を図るロウ及び水分散被膜形成ポリマーとロングラッシュ効果を図る繊維が油相中に溶解あるいは良好に分散しているので、塗布時のムラづきを防止することができる。また、油分として揮発性シリコーン油を使用するので、不快臭を無くし、皮膚への安全性を高めることができる。